(57)【特許請求の範囲】
【請求項１】
鉄活物質及び結合剤を含むコーティングで少なくとも１つの面の上をコーティングされている導電性基材の単一層を含む、ニッケル鉄電池用の鉄電極であって、前記鉄電極が前記結合剤として前記コーティングに対し１ｗｔ％から５ｗｔ％のポリビニルアルコールを含む、前記鉄電極。
【請求項２】
鉄活物質を含むコーティングで少なくとも１つの面の上をコーティングされている導電性基材の単一層を含み、前記コーティングが少なくとも２つの層を含む、請求項１に記載の鉄電極。
【請求項３】
前記コーティングが２つの層を含む、請求項２に記載の鉄電極。
【請求項４】
前記２つの層が異なる多孔度を有する、請求項３に記載の鉄電極。
【請求項５】
前記２つの層が異なる組成を有する、請求項３に記載の鉄電極。
【請求項６】
前記コーティングが３つの層を含む、請求項２に記載の鉄電極。
【請求項７】
前記３つの層の少なくとも２つが異なる多孔度を有する、請求項６に記載の鉄電極。
【請求項８】
前記３つの層の少なくとも２つが異なる組成を有する、請求項６に記載の鉄電極。
【請求項９】
前記鉄電極が前記結合剤として前記コーティングに対し２．５ｗｔ％から４ｗｔ％の範囲のポリビニルアルコールを含む、請求項２に記載の鉄電極。
【請求項１０】
前記鉄電極が添加剤をさらに含む、請求項１に記載の鉄電極。
【請求項１１】
前記添加剤がニッケル粉末を含む、請求項１０に記載の鉄電極。
【請求項１２】
前記添加剤が硫黄を含む、請求項１０に記載の鉄電極。
【請求項１３】
前記硫黄が硫黄元素を含む、請求項１２に記載の鉄電極。
【請求項１４】
ニッケル鉄電池用の鉄電極を調製するための方法であって、
鉄活物質及び結合剤を含むミックスを調製するステップと、
前記ミックスで連続する基材材料の少なくとも１つの面の上をコーティングするステップと、
乾燥し、圧縮し、そして前記鉄電極を所定サイズへ切断するステップと、
タブを前記電極に取り付けるステップと
を含み、前記鉄電極が前記結合剤として前記コーティングに対し１ｗｔ％から５ｗｔ％のポリビニルアルコールを含む、前記方法。
【請求項１５】
前記鉄電極が前記結合剤として前記コーティングに対し２．５ｗｔ％から４ｗｔ％の範囲のポリビニルアルコールを含む、請求項１４に記載の方法。
【請求項１６】
前記連続する基材をコーティングするステップが、異なる特性を有する材料を積層するステップを含む、請求項１４に記載の方法。
【請求項１７】
前記層が異なる多孔度及び／又は密度を有する、請求項１６に記載の方法。
【請求項１８】
前記層が異なる添加剤の濃度を有する、請求項１６に記載の方法。
【請求項１９】
前記乾燥が、第１のステップにおける赤外線、マイクロ波又は紫外線による乾燥と、第２のステップにおける対流式乾燥とを組み合わせて実施される、請求項１４に記載の方法。
【請求項２０】
ニッケル系カソードと、請求項１に記載の電極をアノードとして含む、バッテリー。
【発明の詳細な説明】
【技術分野】
【０００１】
本発明は、エネルギー貯蔵装置の技術分野におけるものである。より詳細には、本発明は、鉄電極を用いた再充電可能型バッテリーの技術分野におけるものである。
【背景技術】
【０００２】
鉄電極は、１００年超の間、エネルギー貯蔵用のバッテリーや他の装置中で使用されてきた。鉄電極はしばしば、ニッケル−鉄バッテリーを形成するためにニッケルベース型カソードと組み合わせられる。ニッケル−鉄バッテリー（Ｎｉ−Ｆｅバッテリー）は、酸化水酸化ニッケル（ＩＩＩ）カソード及び鉄アノードと、水酸化カリウム等の電解質とを有する再充電可能なバッテリーである。これらの活物質は、ニッケルめっきした鋼管又は穿孔したポケット内に保持されている。ニッケル−鉄バッテリーは、誤用（過充電、過放電及び短絡）に耐え、誤用して取り扱われた場合でさえ非常に長い寿命を有し得る、非常に頑健なバッテリーである。ニッケル−鉄バッテリーはしばしば、バックアップ状況下で使用されるが、こうした状況下では、ニッケル−鉄バッテリーは連続充電されることもあるし、２０年超の間持続することもある。しかしながら、ニッケル−鉄バッテリーは比エネルギーが低く、電荷保持が良くなく、製造コストも高いため、他の種類の再充電可能型バッテリーが、大半の用途においてニッケル−鉄バッテリーに取って代わってきた。
【０００３】
伝統的に、鉄電極活物質は、純鉄粉末を硫酸中に溶解させ、続いて乾燥させ、焼き上げて酸化鉄（Ｆｅ２Ｏ３）を生成することによって製造されている。この物質を洗浄し、水素中で部分的に還元し、部分的に酸化すると、Ｆｅと磁鉄鉱（Ｆｅ３Ｏ４）とのミックスが生じる。ＦｅＳ等の添加剤が、活物質集塊に添加されることもある。負極構造は典型的に、活物質が集電体中に導入されるポケットプレート構造の負極構造である。集電体は、孔の開いた、ニッケルめっきされた鋼ストリップ又は鋼リボンと、活物質の導入のために一端が開放されたままになっている管状又はポケット状に形成されたストリップとから構成されている（Ｄ．Ｌｉｎｄｅｎ及びＴ．Ｒｅｄｄｙ編集、「Ｈａｎｄｂｏｏｋ  ｏｆ  Ｂａｔｔｅｒｉｅｓ，Ｔｈｉｒｄ  Ｅｄｉｔｉｏｎ」、ＭｃＧｒａｗ−Ｈｉｌｌ、（Ｃ）２００２年）。代替的には、微細な鉄粉末を還元性雰囲気下で焼結して、頑丈な電極形状を生み出すこともできる。
【０００４】
鉄電極を製造するためのこれらの方法は両方とも高価であり、活物質利用率の低さ及び不十分な比エネルギーにつながる。結果として、Ｎｉ−Ｆｅバッテリーは、高い製造コストと低い比エネルギーのため、他のバッテリー技術により大部分が取って代わられている。鉄電極を調製する技術は周知であり、鉄電極を製造するための好ましい現行方法がポケット式設計である一方、ポケット式設計電極は対費用効果が良くないし、製造も複雑である。鉄電極の理論容量は大きいが、酸化鉄の不十分な導電性のため、実際には、この理論容量のうちのわずかな百分率しか達成されない。ポケット式電極設計においては、外部のマトリックス表面との接触がなくなり、分極の増大及びセル電圧の低下が起きる。これを回避するためには、大量の黒鉛等の導電性材料を活物質に添加しなければならず、コストがさらに増大し、エネルギー密度も低下する。産業界は、低コスト、高品質且つ高性能な鉄電極の設計によって十分に報いられることになるであろう。
【０００５】
他の形態の電極製造も当技術分野において公知であり、特に、ペースト構造の電極が公知である。この種類の電極には一般的に、結合剤が活物質と一緒に組み込まれており、後でこの活物質を二次元的又は三次元的な集電体上にコーティングし、乾燥させ、圧縮すると、完成電極を形成することができる。
【０００６】
ＵＳ３，８５３，６２４には、硫化した磁性酸化鉄を湿式ペースト法により充填されている金属繊維構造を採用した鉄電極を組み込んだＮｉ−Ｆｅバッテリーが記載されている。その極板は、鉄系活物質を板材状構造に電気化学的に取り付けるために、セルの外側に電気化学的に形成される。このような方法は、大量生産には不向きであり、製品コストも増える。
【０００７】
ＵＳ４，０２１，９１１には、鉄系活物質をグリッド上に広げ、圧延して乾燥させる鉄電極が記載されている。次いで、その電極をエポキシ樹脂溶液によって処理して、強化フィルムに似た固体層を電極表面上に形成する。しかしながら、このような表面フィルムは、電極表面に対する絶縁性に寄与して、電荷移動抵抗を大幅に増大させ、高い充電レート及び／又は放電レートを持続するセルの能力を低下させることが予想され得る。
【０００８】
同様に、ＰＴＦＥが、アルカリバッテリー用のペースト型電極用の結合剤系として提案されている。ＵＳ３，６３０，７８１では、再充電可能型バッテリー電極のための結合剤系としてのＰＴＦＥ水性懸濁液の使用が記載されている。しかしながら、懸濁液中にＰＴＦＥ粉末を維持するためには、界面活性剤を懸濁液に添加することが必要であり、この界面活性剤は、得られた電極から大規模な洗浄によって取り除かなければならず、製造プロセスのコストと複雑さが増してしまう。ＰＴＦＥにより結合し合った電極のための代替的手法が、ＵＳ４，２１６，０４５で記載されており、フルオロカーボン樹脂粉末を使用して、導電性本体部に取り付け可能なシートを形成することになる。しかしながら、ＰＴＦＥを使用すると、はっ水性表面が生じ、このはっ水性表面は、ＮｉＣｄ又はＮｉＭＨ等の再結合式バッテリーにおいては有益であるが、電極と電解質との良好な接触が有益とされる液式Ｆｅ−Ｎｉバッテリー（ｆｌｏｏｄｅｄ  Ｆｅ−Ｎｉ  ｂａｔｔｅｒｙ）の性能には不利益である。
【０００９】
様々な結合剤を用いるペースト電極が、アルカリ性の電極用に提案されており、最も詳細には、ＮｉＭＨバッテリー用の水素吸蔵合金を採用した電極用に提案されている（例えば、ＵＳ５，７８０，１８４）。しかしながら、これらの電極用に所望される特性は、大容量鉄電極用に所望される特性とは大幅に異なる。ＭＨ電極の場合、高い電極密度（低い多孔度）のため、合金粒子間の良好な電気的接触を維持すること、及び合金中での固体状水素の拡散を容易にすることが必要になる。対照的に、鉄電極の場合は、酸化鉄種の溶解度が低いため、高い多孔度が望ましい。したがって、他の種類のアルカリ性の電極用に開発された結合剤系は、Ｎｉ−Ｆｅバッテリー用に最適化されておらず、したがって、商業向け用途が見出されてこなかった。
【００１０】
鉄電極（アノード）の調製に用いられる方法は、Ｎｉ−Ｆｅバッテリーの性能がコストに対して低める一因となってきた。
【発明の概要】
【発明が解決しようとする課題】
【００１１】
鉄電極を調製する技術は周知であり、鉄電極を製造するための好ましい現行方法は、ポケット式設計（pocket design）である。ポケット式設計は対費用効果が良くなく、製造も複雑になる。ポケット式設計電極はまた、大量生産するのが困難でもあり、ポケット式設計によるとエネルギー及び電力の利用率が低くなる。低コスト、高容量、高品質且つ高性能な鉄電極の設計及び製造方法が必要とされている。
【課題を解決するための手段】
【００１２】
本発明は、新規なコーティングされた鉄電極を有するもの、及びその鉄電極を製造する改良された方法を提供する。鉄活物質及び結合剤を含むコーティングによって少なくとも１つの面の上をコーティングされた導電性基材の単一層を備える、鉄系電極が提供される。鉄系電極は、Ｎｉ−Ｆｅバッテリー中のアノードとして有用である。この電極は、鉄活物質及び結合剤を含むコーティング混合物で基材をコーティングすることにより調製される。
【００１３】
製造上の有益性は、標準的なポケット式電極設計に比較して、より低コスト、より高容量、連続的なプロセス、そして、所望されれば、より高品質の製品及び製造方法である。
【００１４】
他の要素の中でも、連続式コーティングプロセスを用いて、高品質で高性能な鉄電極を最も経済的に製造できることが発見された。限定されるわけではないが、Ｎｉ−Ｆｅ、Ａｇ−Ｆｅ、Ｆｅ−空気又はＭｎＯ２−Ｆｅを含む再充電可能なバッテリーシステムにおける使用のための大容量鉄電極を可能にさせるように単一の導電性基材を利用する、ペースト方式鉄電極が製造される。
【００１５】
他の要素の中でも、多層にコーティングされた鉄電極は、望ましい利点をもたらし得ることが発見された。異なる層は、様々な物理的特性又は組成の点で異なり得る。物理的特性は、多孔度を含み得る。異なる多孔度の層に関して、例えば、活物質から電解質への気体の流れの改善を達成することができる。異なる添加剤は、異なる各層のコーティング組成物に添加することができ、鉄電極の操作に焦点を合わせて効果的な結果をもたらすこともできる。
【図面の簡単な説明】
【００１６】
【図１】連続的なプロセスを用いた本発明の鉄電極の製造のためのフローシートである。
【図２】本発明のコーティングされた鉄電極の斜視図である。
【図３】本発明による基材の両面上にコーティングされた鉄電極の側面図及び断面図である。
【図４】現行のポケット式鉄電極の斜視図である。
【図５】現行のポケット式鉄電極の側面図及び断面図である。
【図６】多様な結合剤組成物を有する鉄電極を備えたＮｉ−Ｆｅセルの放電容量である。
【図７】多様なニッケル含有量及び鉄含有量を有する鉄電極を備えたＮｉ−Ｆｅセルの放電容量である。
【図８】多様な硫黄含有量を有する鉄電極を備えたＮｉ−Ｆｅセルの放電容量である。
【発明を実施するための形態】
【００１７】
本発明は、単一のコーティング方法によって調製される、単一のコーティングされた導電性基材を含む鉄電極を含むが、連続してもよい。
上記基材は、電極の活物質（鉄）を収容する、電流伝導性で集電性の材料として使用される。現行のポケット式設計において、基材は、活物質を包含し、活物質を保持している。したがって、電極１つ当たり、２層の基材が必要になる。本発明においては、単一層の基材が使用される。この単一層は、コーティングした材料が少なくとも１つの面に結合している担体として作用する。一実施形態において、基材の両面がコーティングされている。この基材は、金属箔若しくは金属シート、金属発泡体、金属メッシュ、織物状金属又はエキスパンドメタル等、薄い導電性材料であってよい。例えば、０．０６０インチ、８０ｐｐｉのニッケル発泡体材料が使用されてきた。一実施形態において、基材は、金属発泡体又は金属フェルト等の三次元的な材料である。一実施形態において、ニッケルめっきされ、穿孔した箔を使用することができる。
【００１８】
基材に塗布されるコーティング用混合物は、水溶液又は有機溶液中における結合剤と活物質の組合せである。この混合物は、細孔形成剤又は導電性添加剤等、他の添加剤も含み得る。導電性添加剤には、限定されるわけではないが炭素、黒鉛又はＮｉ粉末が挙げられる。細孔形成剤が、電極の多孔度を向上させるために組み込むことができ、限定されるわけではないが炭酸アンモニウム及び重炭酸アンモニウムが挙げられる。コーティング用混合物中に含まれ得る他の添加剤は、ビスマス、スズ、硫黄及び金属硫化物である。これらの結合剤材料は、活物質粒子間の接着及び結合を、それら自身と基材集電体への両方に提供する特性を有する。結合剤は一般に、老化、温度及び苛性環境による劣化に対する抵抗性がある。結合剤は、ポリマー、アルコール、ゴム及び他の材料、例えば効果的だと証明された先進型ラテックス配合物を含み得る。ポリビニルアルコール（ＰＶＡ）結合剤が、一実施形態において使用される。結合剤を使用して活物質を単一の担持用基材に機械的に接着すれば、高価な焼結又は電気化学的な後処理の必要性がなくなる。水系の溶液は、毒性の低下という利点を有しており、乾燥プロセス中の水の除去により、環境への負荷が少なくなり、溶剤のさらなる処理又は捕捉も必要とされなくなる。
【００１９】
従来の結合剤と対比すると、ＰＶＡを結合剤として採用することには、いくつかの利点がある。ＰＶＡは、水に容易に溶けるので、活物質ミックス（active material mix）へのＰＶＡ溶液の直接添加が可能になり、ＰＴＦＥ結合剤にありがちな有効期間関連の課題もなくなることにより、製造プロセスが単純化される。ＰＶＡは、電極表面に疎水性を付与しないので、活物質とアルカリ性の電解質との間で良好な接触が保証される。ＰＶＡは、濃縮溶液の形態又は粉末形態で活物質ペーストに添加することができる。９８．５％から１００％の間で加水分解されたＰＶＡが、一実施形態において好ましい。最も好ましい実施形態は、９９．２％から１００％の間で加水分解されたＰＶＡを使用する。さらに、ＰＶＡは、２０℃で３ｃＰから７０ｃＰの間の４％水溶液の粘度を有する。好ましい実施形態において、ＰＶＡの４％水溶液の粘度は、２０℃で２０ｃＰから４０ｃＰの間である。最も好ましい実施形態において、ＰＶＡの４％水溶液の粘度は、２０℃で２７ｃＰから３３ｃＰの間である。最終的なペースト中のＰＶＡの濃度は、合計重量で１％から１０％である。好ましいＰＶＡの濃度は、１％から５％の範囲であり、最も好ましいペースト中のＰＶＡの濃度は、２．５％から４％の間である。より低いＰＶＡの濃度では、活物質の結合が十分にならず、一方、より高い濃度では、電極の電気抵抗が増大し、高電流負荷下でバッテリーの性能が劣化する。
【００２０】
混合調整剤（mix formulation）用の活物質は、可逆的に酸化及び還元することができる鉄種から選択される。このような材料は、金属Ｆｅ、酸化鉄材料又はこれらの混合物を含む。酸化鉄材料は、電荷が加えられると金属の鉄に転化する。適切な酸化鉄材料は、Ｆｅ３Ｏ４を含む。好ましい形態の鉄は水素還元されており、純度が約９６％以上であり、３２５番のメッシュサイズを有する。さらに、他の添加剤も、混合調整剤に添加することができる。こうした添加剤には、限定されるわけではないが硫黄、アンチモン、セレン、テルル、ビスマス、スズ及び金属硫化物が挙げられる。添加され得る導電性添加剤には、限定されるわけではないがニッケル粉末、炭素及び黒鉛が挙げられる。
【００２１】
添加剤としての硫黄は、０．２５％から１．５％の範囲の濃度で有用であることが見出され、より高い濃度は、性能をよりいっそう改善させることが可能である。ニッケルは、導電性向上剤として使用され、８％から２０％の範囲の濃度では、性能が改善することも見出されているし、より高い濃度では、性能がよりいっそう改善することが可能である。
【００２２】
本発明の電極のさらなる利点は、比較的低い温度で電極の加工が行われるため、添加剤をペースト剤中に混合できる点であり、このとき、比較的低い温度ではない場合は、添加剤が高温で失われることになる。先行文献中で記載されている焼結構造物の使用は、こうした焼結構造物が焼結プロセス中で失われることになるため、硫黄等の添加剤を活物質に添加することができない。
【００２３】
コーティング方法は、噴霧、浸漬及びぬぐい取り、押出、低圧コーティングダイ又は表面転写等、活物質混合物を基材に塗布する連続的なプロセスであり得る。バッチ式プロセスを用いることもできるが、連続的なプロセスの方がコスト及び加工の点で有利である。コーティング用混合物は、重量と、厚さと、被膜の一様性との高度な調和を維持しなければならない。このコーティング方法は、様々な材料を積層すること、並びに多孔度、密度及び厚さ等の異なる特性を持つ層を提供することに資する。例えば、基材は、３つの層でコーティングすることができる。活物質から電解質への気体の流れを改善し、且つ電極の構造の隅々までの活物質によるより良好な電解質接触及びイオン拡散をもたらす密度勾配を生成する、高密度の第１層、中密度の第２層、及びより低密度の最後の層である。
【００２４】
このように、本発明は、連続式コーティングプロセスにより調製される、片面又は両面の上に鉄活物質でコーティングされた単一の導電性基材を含む、鉄電極を製造するための方法も提供する。本方法は、鉄活物質を適切な溶剤中の結合剤と混合するステップ、活物質ミックスで連続する基材材料の少なくとも１つの面の上をコーティングするステップ、前記コーティングを乾燥させ、得られたコーティングを所望の厚さになるまで圧縮し、打ち抜くステップ、電極本体にタブを取り付けるステップを含む。全体的なプロセスが、図１に概略的に示されている。
【００２５】
一実施形態において、コーティング方法は、連続的なプロセスである。本方法は、鉄活物質と一般には適切な溶剤中の結合剤とを混合するステップ、活物質ミックスで連続する基材材料の少なくとも１つの面の上をコーティングするステップ、所望の厚さになるまでコーティングを乾燥し、所望のサイズまでコーティングした基材を打ち抜く又は切断するステップ、並びに電極にタブを取り付けるステップを含む。コーティングステップは、噴霧、浸漬及びぬぐい取り、押出、低圧コーティングダイ又は表面転写等、活物質混合物を基材に塗布する。低圧コーティングダイが、一実施形態において使用される。コーティング方法は、重量、厚さ、コーティングの均一性の高い不変性を維持しなければならない。これは、完成電極がほぼ同じ充填量の活物質を有しているので、完成バッテリー製品に一様な容量をもたらすことを保証する。
【００２６】
本発明のコーティング方法は、様々な材料を積層すること、並びに多孔度、密度及び厚さ等の異なる特性を持つ層を形成することに資する。例えば、基材は、密度勾配を生成することになる、高密度の第１層、中密度の第２層、及びより低密度の最後の層という３つの層でコーティングすることができる。この勾配が、活物質から電解質への気体の流れを改善し、電極の構造全体に活物質によるより良好な電解質接触及びイオン拡散をもたらす。外層は、活物質利用率及びレート特性を改善するために大きな多孔度及び表面積を有し得る。表面及び外層は、水素過電圧を増大させる添加剤、及び電極の早期不動態化の抑制に役立つ硫黄等の添加剤を含み得る。非常に高密度の内層が、基材に対する電気的な接続性を改善する。
【００２７】
一実施形態において、本発明は、単一の導電性基材上に多層型被膜を含む、鉄電極を含む。コーティングは、２つ以上の層を含む。コーティングの各層は、隣り合う層とは異なる多孔度及び／又は組成を有する。積層は、連続式コーティング用混合物を導電性基材に塗布することよって達成することができる。コーティング塗布とコーティング塗布との間で、電極を乾燥させるが、電極は、所望の厚さにカレンダー加工することもできる。各層中の多孔度の多様性は、塗布中のコーティング用混合物に多様な圧力を加えること、細孔形成剤の組み入れ、コーティング用混合物の組成、及び、冷却後にカレンダー加工により厚さを変化させることによって達成することができる。これらの層の組成は、コーティング用混合物の組成によって決定される。
【００２８】
積層は、連続式コーティング用混合物を導電性基材に塗布することによって達成することができる。コーティング塗布とコーティング塗布との間で、電極を乾燥させることができ、所望の厚さにカレンダー加工することができる。各層中の多孔度の多様性は例えば、塗布中に多様な圧力を加えること、細孔形成剤の組み入れ、及び、コーティング後にカレンダー加工により厚さを変化させることによって達成することができる。
【００２９】
コーティング後、電極を乾燥させて、残留するあらゆる液体、すなわち水性溶剤又は有機溶剤を除去する。乾燥方法は一般に、鉄の発火を伴うことなく乾燥した構成成分の接着効果及び結合効果を向上させる、コーティングした活物質から液体を除去するための連続式の方法を提供する。この乾燥方法は、基材材料を有する一様で安定な活物質コーティングを提供する。２段階の乾燥を用いることもできる。例えば、第１段階の乾燥は、コスト及び品質の制御のためのバルク乾燥用の放射線であってよく、続いて、残留する液体を除去するための対流式乾燥が行われる。使用される放射線は、赤外線、マイクロ波又は紫外線等、任意の放射線であってよく、非常に高速なものである。しかしながら、放射線は、コーティングした電極の表面に高温を生み出す。この高温は、ヒートシンクとして作用することになる水が依然として存在する限り、許容される。したがって、水は一般に、約１０〜２０ｗｔ％の水になるまで除去される。こうした水の除去は一般に、管理図を用いて判定することができる。水を１０％未満にしてしまうと、電極が乾燥しすぎて高温により鉄が発火する可能性があるため、危険である。したがって、残留する水の量が１０〜２０ｗｔ％の範囲になったらすぐに対流式乾燥を用いて水／液体の除去を完了させることが、好ましい実施形態である。別の実施形態において、上記乾燥方法が不活性雰囲気下で実施される場合は、放射線を使用して乾燥を完了させることができる。
【００３０】
使用される圧縮方法は、圧延機、垂直加圧及び磁力式圧縮により活物質を、高品質で低コストな連続加工のために、０．００５インチから０．５００インチの所望の厚さ、そして１０％から５０％までの多孔度にすることによって、達成することができる。一実施形態において、電極の多孔度は、１５％から２５％の多孔度である。この圧縮方法は、密度、厚さ、多孔度及び機械的接着の材料特性をもたらすための上述の積層方法と一緒に用いることができる。
【００３１】
さらに、インライン式連続表面処理が、コーティングプロセス、積層プロセス及び乾燥プロセスを含む任意のステップ全体を通して、連続的に適用され得る。インライン式連続表面処理により、硫黄、ポリマー、金属溶射物、表面ラメント等を塗布することができる。
【００３２】
電極のブランクは、連続する基材材料から所望のサイズに切り出される。ブランクの長手方向のサイズは、使用すべき電極を入れることになるバッテリーに依存する。ブランクは、乾燥ステップの前に切断し、次いで別個のブランクのそれぞれを乾燥させてもよい。ブランクは、乾燥後圧縮前に、所望のサイズに切断することもできる。この実施形態において、各ブランクは次いで、所望の厚さに圧縮される。一実施形態において、ブランクは、乾燥ステップ及び圧縮ステップの後、図１に記載のようにして切断される。
【００３３】
乾燥圧縮ステップ及び打ち抜きステップ後に、一般に、接続を目的としてタブが電極に取り付けられる。タブは、導電性材料から構築されており、溶接等の慣例的な方法を用いて取り付けることができる。
【００３４】
鉄電極を、適切な正極（カソード）と一緒に使用すれば、ニッケルカソード及び本発明の鉄電極を有するバッテリー、例えばＮｉ−Ｆｅバッテリーを製造することができる。バッテリーは、慣例的なものと同様に、標準的な電解質及びバッテリーセパレータを用いて製造することができる。電解質は、例えば、水酸化カリウム系の電解質があり得る。
【００３５】
鉄電極を含む本バッテリーは、例えば、携帯電話に使用することができ、携帯電話では、単一の面のみがコーティングされた電極が必要になる。しかしながら、両面をコーティングすることが好ましく、当技術分野で公知な数多くの用途にバッテリーを使用できるようになる。
【００３６】
図面の図に戻ると、図２は、コーティングした鉄電極の予想図である。基材１は、鉄系活物質及び結合剤を含むコーティング２で各面上にコーティングされている。こうしたコーティングについては、図３でさらに示されている。図３において、基材１０は、鉄活物質及び結合剤のコーティング１１で各面上にコーティングされている。基材は、基材の表面全体にわたって連続的にコーティングされていてもよいし、又は好ましくは、図２及び図３に示されているように、クリアーにされたレーン状の基材を未コーティング状態にしておいて、集電体タブの溶接等の後続の処理を単純化することもできる。
【００３７】
図面の図４及び図５は、慣例的なポケット式鉄電極を示している。図４において、鉄活物質を保持するポケットを形成するように、２つの基材３０が示されている。図５において、鉄活物質４０は、２つの基材４１と４２との間に保持されている。
【実施例】
【００３８】
ペースト調製
水素還元した鉄粉末（３２５番のメッシュサイズ）、１６％のニッケル粉末２５５番、０．５％硫黄元素粉末（沈降させて精製したもの）及び適当量の結合剤を含む水系ペーストを、１３００ＲＰＭで操作するデジタル式撹拌装置及び３翼型撹拌ブレードを用いて１０〜１５分かけて調製した。脱イオン水を混合物に添加すると、１２０，０００ｃＰから１３０，０００ｃＰの間の粘度を有するペーストが生成した。
【００３９】
電極調製
（例１）
水系ペーストを、隙間の幅が０．０６８インチに設定されたドクターブレード器具に取り付けられていて底に開口部があるポットの最上部を経由して送られるストリップを供給することにより、２ｍｍの開口部が付いていて幅１．６３インチのニッケルめっきした連続した穿孔ストリップに塗布した。ペースト混合物をポットに注ぎ込み、穿孔ストリップを２．７ｆｔ／ｍｉｎの速度で引き下ろして、ペースト混合物によって穿孔ストリップをコーティングする。４〜５インチの範囲の切片を、コーティングしたストリップから切り出し、１５０°Ｆの乾燥オーブンに２０分入れておく。
【００４０】
乾燥後、コーティングしたストリップを３インチの標準長さに切断し、次いで、約４０％の多孔度を達成するような厚さに圧縮した。ステンレス鋼タブのスポット溶接用のクリーンな空間を形成するために、乾燥したペースト混合物をストリップの最上部０．２５インチから取り除いた。
【００４１】
（例２）
一連の鉄電極を、表１に記載のいくつかの異なる結合剤組成物を含む様々なペーストをニッケル発泡体に含浸させることによって調製した。これらの電極から調製した個々のセルの放電容量を測定し、図６においてアノード中の鉄の量に対してプロットした。容量に対するレートの効果をＣ／１０、Ｃ／５、Ｃ／２及び２Ｃという複数のレートでセルを放電することによって評価した。ここでＣは、１時間以内にセルを放電するのに必要となる電流を表す。
【００４２】
【表１】
0006385368.tif 000002
【００４３】
結合剤が電極の抵抗に寄与し得るので、セルの抵抗の増大を最小にして最大のｍＡ  ｈ／ｇ容量をもたらす結合剤を採用することが望ましい。Ｎｉ−Ｆｅバッテリーの２Ｃ容量に比較すると、結合剤としてＰＶＡを採用したセルにおいては、２Ｃの放電レートで最良の結果が得られた。
【００４４】
（例３）
水系ペースト（表２）を、隙間の幅が０．０６８インチに設定されたドクターブレード器具に取り付けられていて底に開口部があるポットの最上部を経由して送られるストリップの連続的な供給により、２ｍｍの開口部が付いていて幅１．６３インチのニッケルめっきされた穿孔ストリップに塗布した。ペースト混合物をポットに注ぎ込み、穿孔ストリップを２．７ｆｔ／ｍｉｎの速度で引き下ろして、ペースト混合物によって穿孔ストリップをコーティングする。４〜５インチの範囲の切片を、コーティングしたストリップから切り出し、１５０℃の乾燥オーブンに２０分入れておく。
【００４５】
【表２】
0006385368.tif 000003
【００４６】
乾燥後、コーティングしたストリップを３インチの標準長さに切断し、次いで、約４０％の多孔度を達成するような厚さに圧縮した。ステンレス鋼タブのスポット溶接用のクリーンな空間を形成するために、乾燥したペースト混合物をストリップの最上部０．２５インチから取り除いた。
【００４７】
連続的にコーティングされた一連の鉄電極を、鉄粉末、導電性助剤としてのニッケル粉末、硫黄元素、及び結合剤として採用したＰＶＡの水性混合物で、穿孔したＮＰＳをコーティングすることにより調製した。複数のＰＶＡレベルを上記ミックス中に採用して、電極の機械的安定性及び電極のレート特性に対する結合剤濃度の効果を評価した。ＰＶＡの濃度が３重量パーセント未満の濃度では、電極の物理的完全性が許容できなかった。約５重量パーセント超の結合剤濃度では、放電容量の急落が示されたが、これは、最も高い可能性として電極の抵抗の増大に起因し、おそらくは電解質界面からの活物質のマスキングに起因する。多様なＰＶＡレベルを有するセルのデータが、表２に要約されている。
【００４８】
（例４）
１２０°Ｆから１２５°Ｆの間で予備加熱したＰＶＡ（Ｅｌｖａｎｏｌ７１３０）の１０ｗｔ％溶液を、１２０°Ｆに予備加熱した鉄粉末（３２５番のメッシュ）、ニッケル粉末２５５番及び硫黄を含んだジャケット付き容器に添加した。この混合物を、１２０°Ｆで３０分撹拌した。このペーストの固形成分混合物は、８０％の鉄、１６％のニッケル、０．４％の硫黄及び３．５％のＰＶＡであった。ペーストの粘度測定値は、容器からの除去直後では２５０００ｃＰから３９０００ｃＰの範囲を有しており、さらに９０秒後では、粘度は、２２０００ｃＰから３１０００ｃＰの範囲であった。
【００４９】
次いでペースト混合物を、１１０°Ｆに予備加熱したジャケット付き保持タンクに移して撹拌した。ペーストをペースト用ホッパーに圧送し、ここで、穿孔し、ニッケルめっきした鋼ストリップをコーティングした。次いで、コーティングしたストリップを、０．０４０インチから０．０５０インチの間のコーティング厚さを達成するようにドクターブレードの中を通過させ、縦型乾燥オーブンに導入した。第１の乾燥段階は、２４０°Ｆで１．６７分赤外線式加熱を行い、続いて、慣例的なオーブン内にて２４０°Ｆで３．３５分加熱することからなっていた。１．７分の滞留時間がある第２の乾燥段階は、２６０°Ｆの設定乾燥温度にして熱風が当たるように仕向けることからなっていた。オーブンから出るペースト温度は、２１０°Ｆを超えなかった。冷却した後、完成したコーティングを０．０２５インチの厚さにカレンダー加工した。コーティング片を所定サイズに切断し、コーティングの多孔度を得るために重さを量った。多孔度は、３８％の目標多孔度を有する、３４％から４３％の範囲だった。
【００５０】
例４の電極を使用して、Ｎｉ−Ｆｅバッテリーを構築した。表３では、ポケットプレート電極を採用した他の商業用Ｎｉ−Ｆｅバッテリーと比較して、鉄電極の性能が示されている。
【００５１】
【表３】
0006385368.tif 000004
【００５２】
（例５）
ペースト調製
水素還元した鉄粉末（３２５番のメッシュサイズ）、ニッケル粉末２５５番、硫黄元素粉末（沈降させて精製したもの）及び適当量の結合剤を含む水系ペーストを、１３００ＲＰＭで操作するデジタル式撹拌装置及び３翼型撹拌ブレードを用いて１０〜１５分かけて調製した。脱イオン水を混合物に添加すると、１２０，０００ｃＰから１３０，０００ｃＰの間の粘度を有するペーストが生成した。ニッケル含有量及び鉄含有量は、表３に従って変動し、硫黄含有量は０．５％であり、結合剤含有量は３．５％であった。
【００５３】
多様なニッケル含有量及び鉄含有量（表４）を有する水系ペーストを、隙間の幅が０．０６８インチに設定されたドクターブレード器具に取り付けられていて底に開口部があるポットの最上部を経由して送られるストリップの供給により、２ｍｍの開口部が付いていて幅１．６３インチのニッケルめっきした穿孔ストリップに塗布した。ペースト混合物をポットに注ぎ込み、穿孔ストリップを２．７ｆｔ／ｍｉｎの速度で引き下ろして、ペースト混合物によって穿孔ストリップをコーティングする。４〜５インチの範囲の切片を、コーティングしたストリップから切り出し、１５０℃の乾燥オーブンに２０分入れる。
【表４】
0006385368.tif 000005
【００５４】
乾燥後、コーティングしたストリップを３インチの標準長さに切断し、次いで、約４０％の多孔度を達成するような厚さに圧縮した。ステンレス鋼タブのスポット溶接用のクリーンな空間を形成するために、乾燥したペースト混合物をストリップの最上部０．２５インチから取り除いた。
【００５５】
Ｎｉ−Ｆｅセルを、多様なニッケル含有量及び鉄含有量を有するペーストから製作した電極を用いて構築した。そのデータが図７に示されている。セル性能は、８％から１６％の間の濃度範囲ではニッケル濃度にあまり依存していないように見えるが、２０％のニッケルを有する電極については、高いレート（１Ｃ）及び低いレート（Ｃ／１０）で容量の改善が観察される。
【００５６】
（例６）
ペースト調製
水素還元した鉄粉末（３２５番のメッシュサイズ）、ニッケル粉末２５５番、硫黄元素粉末（沈降させて精製したもの）及び適当量の結合剤を含む水系ペーストを、１３００ＲＰＭで操作するデジタル式撹拌装置及び３翼型撹拌ブレードを用いて１０〜１５分かけて調製した。脱イオン水を混合物に添加すると、１２０，０００ｃＰから１３０，０００ｃＰの間の粘度を有するペーストが生成した。ニッケル含有量は１６％であり、ポリビニルアルコール含有量は３．５％であり、硫黄含有量は、０％から１．５％の間で変動し、電極の組成の残り部分は鉄粉末であった。
【００５７】
多様な硫黄含有量を有する水系ペーストを、隙間の幅が０．０６８インチに設定されたドクターブレード器具に取り付けられていて底に開口部があるポットの最上部を経由して送られるストリップの供給により、２ｍｍの開口部が付いていて幅１．６３インチのニッケルめっきした穿孔ストリップに塗布した。ペースト混合物をポットに注ぎ込み、穿孔ストリップを２．７ｆｔ／ｍｉｎの速度で引き下ろして、ペースト混合物によって穿孔ストリップをコーティングする。４〜５インチの範囲の切片を、コーティングしたストリップから切り出し、１５０℃の乾燥オーブンに２０分入れる。
【００５８】
乾燥後、コーティングしたストリップを３インチの標準長さに切断し、次いで、約４０％の多孔度を達成するような厚さに圧縮した。ステンレス鋼タブのスポット溶接用のクリーンな空間を形成するために、乾燥したペースト混合物をストリップの最上部０．２５インチから取り除いた。
【００５９】
Ｎｉ−Ｆｅセルを、多様な硫黄含有量を有するペーストから製作した電極を用いて構築した。そのデータが図８に示されている。電極の硫黄含有量を増大させると、容量のさらなる増大がなくなる約１．５％の硫黄含有量に到達するまでは、Ｃ／１０放電レートにおける容量も増大する。硫黄含有量を増大させると、１Ｃ放電レート及び２Ｃ放電レートでは、最大１．５％の硫黄含有量においてさえ鉄電極の容量が増大した。
【００６０】
上記の例の方法を使用して調製した鉄電極を用いて構築したＮｉ−Ｆｅセルにおいては、水酸化ナトリウム（ＮａＯＨ）、水酸化リチウム（ＬｉＯＨ）及び硫化ナトリウム（Ｎａ２Ｓ）を含む電解質を使用した。水酸化ニッケルを含浸させた焼結ニッケル電極を、正極として使用し、厚さ０．０１０インチのポリオレフィン不織メッシュを、本発明の鉄電極を有する上記例のＮｉ−Ｆｅセル内にセパレータとして使用した。慣例的なＮｉ−Ｆｅバッテリー中に使用された電解質は、水酸化カリウム（ＫＯＨ）であり、アノード及びカソードはスペーサーを用いて電気的に隔絶したままに維持された。その結果として、本発明のＮｉ−Ｆｅバッテリーの性能的特性の極めて大きな改善が示されている。
【００６１】
本発明に関する上記に記載の記載により、当業者は、本発明の最良の態様であると現在考えられるものを製造及び使用することができるが、当業者ならば、本明細書中の具体的な実施形態、方法及び例の変形、組合せ及び等価物の存在を理解及び認識されよう。したがって、本発明は、上述した実施形態、方法及び例によって限定されるべきではなく、本発明の範囲及び趣旨に含まれるすべての実施形態及び方法によって限定されるべきである。
【図１】
0006385368.tif 000006
【図２】
0006385368.tif 000007
【図３】
0006385368.tif 000008
【図４】
0006385368.tif 000009
【図５】
0006385368.tif 000010
【図６】
0006385368.tif 000011
【図７】
0006385368.tif 000012
【図８】
0006385368.tif 000013